(57)【要約】【課題】加工を施した部分に耐食性の劣化が生じにくいとともに、平坦部においても耐食性に優れる化成処理鋼板の製造方法を提供する【解決手段】化成処理鋼板の製造方法は、Ｚｎ系めっき鋼板（１０）に対して、（ｉ）ジルコニウムオキソ酸塩若しくはチタンフッ化アンモニウム、並びに、（ｉｉ）特定のオキソ酸を含む塩、の両方を含む化成処理液を塗布する化成処理液塗布ステップと、Ｚｎ系めっき鋼板（１０）の表面上に化成処理皮膜（２０）を形成する加熱乾燥ステップと、を含み、化成処理皮膜（２０）は、ジルコニウムオキソ酸塩に含まれるジルコニウムまたはチタンフッ化アンモニウムに含まれるチタンと、特定のオキソ酸と、が結合した塩を含む。【選択図】図２
2020204089.tif 000002
【特許請求の範囲】
【請求項１】
基材鋼板の表面にＺｎ系めっき層を有するＺｎ系めっき鋼板に対して、（ｉ）ジルコニウムオキソ酸塩若しくはチタンフッ化アンモニウム、並びに、（ｉｉ）特定のオキソ酸を含む塩、の両方を含む化成処理液を塗布する化成処理液塗布ステップと、
前記化成処理液塗布ステップの直後から静置時間２秒以上３５秒以下にて前記化成処理液の加熱乾燥を開始し、前記Ｚｎ系めっき鋼板の温度が８０℃に到達するまでの昇温時間を１秒以上１０秒以下とし、最高到達温度を１７０℃以下として前記化成処理液を乾燥させて前記Ｚｎ系めっき鋼板の表面上に化成処理皮膜を形成する加熱乾燥ステップと、を含み、
前記化成処理液塗布ステップでは、前記化成処理液はｐＨが７以上９以下であり、
前記特定のオキソ酸を含む塩は、リン酸塩、５族金属オキソ酸塩、または６族金属オキソ酸塩（但しＣｒオキソ酸塩を除く）であり、
前記化成処理皮膜は、前記ジルコニウムオキソ酸塩に含まれるジルコニウムまたは前記チタンフッ化アンモニウムに含まれるチタンと、前記特定のオキソ酸と、が結合した塩を含むことを特徴とする化成処理鋼板の製造方法。
【請求項２】
前記Ｚｎ系めっき層は、Ｚｎを４０質量％以上含有することを特徴とする請求項１に記載の化成処理鋼板の製造方法。
【発明の詳細な説明】
【技術分野】
【０００１】
本発明は、Ｚｎ系めっき鋼板の表面に化成処理皮膜が形成された化成処理鋼板の製造方法に関する。
【背景技術】
【０００２】
Ｚｎ系めっき鋼板は、自動車、建材、家電製品などの幅広い用途で使用されている。通常、めっき鋼板の表面には、塗油せずに耐食性を付与するため、クロムフリーの化成処理が施されている。クロムフリーの化成処理は、有機系処理と無機系処理とに大別される。
【０００３】
従来、無機系処理に用いられる化成処理液として、防錆剤の違いにより、チタン系、ジルコニウム系、モリブデン系、これらを複合化させた系などが開発されている。また、耐食性を高めるために、シランカップリング剤やシランなどをさらに添加した系も開発されている（例えば、特許文献１〜４を参照）。
【先行技術文献】
【特許文献】
【０００４】
【特許文献１】特開２００３−０５５７７７号公報
【特許文献２】特許第５６３８１９１号公報
【特許文献３】特許第５３１７５１６号公報
【特許文献４】特許第５４３１７２１号公報
【発明の概要】
【発明が解決しようとする課題】
【０００５】
しかしながら、無機成分を主体とする化成処理皮膜は比較的硬質であるため、該化成処理皮膜を有する化成処理鋼板を加工（曲げ加工等）すると加工部にクラック（亀裂）が発生し易い。そのため、加工後の上記化成処理鋼板を例えば屋外にて使用する場合、上記加工部に白錆が早期に発生し得る。
【０００６】
特に、めっき層にＭｇを含有するＺｎ系めっき鋼板の表面に、無機成分を主体とする化成処理皮膜を形成してなる化成処理鋼板では、上記めっき層も硬質であるため、該化成処理鋼板に加工を施した場合、上記化成処理皮膜だけでなく上記めっき層にもクラックが発生し易い。その結果、加工部における白錆の発生がより顕著となり得る。
【０００７】
特許文献１には、ジルコニウム化合物とバナジル化合物とを含有する皮膜を有するクロメートフリー処理溶融Ｚｎ−Ａｌ系合金めっき鋼板が記載されている。また、特許文献２には、第４族元素（４族金属）の化合物を含む皮膜を金属板上に形成した化成処理金属板が記載されている。そして、特許文献１、２には、これらの技術を用いて得られた試料は、エリクセン加工を施した加工部の耐食性に優れることが示されている。しかし、上記試料は皮膜が硬質であることから、厳しい加工（例えば１８０°曲げ加工）を施した場合には、上述のように加工部の耐食性が劣化し得る。
【０００８】
また、特許文献３、４には、有機樹脂または有機物が主体となる化成処理皮膜を有する化成処理鋼板が記載されている。しかし、このような化成処理皮膜は、皮膜の導電性が乏しいためスポット溶接を行う用途へは適用できない。そして、引用文献１、２と同様に、これらの技術においても厳しい加工を施した場合には加工部の耐食性が劣化し得る。
【０００９】
本発明の一態様は、上記従来の問題点に鑑みなされたものであって、その目的は、加工を施した部分に耐食性の劣化が生じにくいとともに、平坦部においても耐食性に優れる化成処理鋼板の製造方法を提供することにある。
【課題を解決するための手段】
【００１０】
本発明者らは、鋭意検討の結果、マトリックス中に応力緩和点として作用し得る構造が分散して存在するように化成処理皮膜を形成することにより、加工時のクラックの発生を抑制し得るという新たな知見を得て、本願発明を想到した。
【００１１】
すなわち、本発明の一態様における化成処理鋼板の製造方法は、基材鋼板の表面にＺｎ系めっき層を有するＺｎ系めっき鋼板に対して、（ｉ）ジルコニウムオキソ酸塩若しくはチタンフッ化アンモニウム、並びに、（ｉｉ）特定のオキソ酸を含む塩、の両方を含む化成処理液を塗布する化成処理液塗布ステップと、前記化成処理液塗布ステップの直後から静置時間２秒以上３５秒以下にて前記化成処理液の加熱乾燥を開始し、前記Ｚｎ系めっき鋼板の温度が８０℃に到達するまでの昇温時間を１秒以上１０秒以下とし、最高到達温度を１７０℃以下として前記化成処理液を乾燥させて前記Ｚｎ系めっき鋼板の表面上に化成処理皮膜を形成する加熱乾燥ステップと、を含み、前記化成処理液塗布ステップでは、前記化成処理液はｐＨが７以上９以下であり、前記特定のオキソ酸を含む塩は、リン酸塩、５族金属オキソ酸塩、または６族金属オキソ酸塩（但しＣｒオキソ酸塩を除く）であり、前記化成処理皮膜は、前記ジルコニウムオキソ酸塩に含まれるジルコニウムまたは前記チタンフッ化アンモニウムに含まれるチタンと、前記特定のオキソ酸と、が結合した塩を含む。
【発明の効果】
【００１２】
本発明の一態様によれば、加工を施した部分に耐食性の劣化が生じにくいとともに、平坦部においても耐食性に優れる化成処理鋼板の製造方法を提供することができる。
【図面の簡単な説明】
【００１３】
【図１】本発明の一実施形態における化成処理鋼板を模式的に示す断面図である。
【図２】本発明の一実施形態における化成処理鋼板が有する化成処理皮膜の構造について説明するための模式図である。
【図３】本発明の一実施形態における化成処理鋼板が有する化成処理皮膜に含まれる異種構造部の具体例について説明するための模式図である。
【図４】本発明の一実施形態における化成処理鋼板が有する化成処理皮膜についてＸＰＳスペクトルを測定した結果および測定結果に基づいて原子比率を算出した結果を示す表である。
【図５】本発明の一実施形態における化成処理鋼板の製造方法の一例を概略的に示すフローチャートである。
【発明を実施するための形態】
【００１４】
以下、本発明の実施の形態について説明する。なお、以下の記載は発明の趣旨をよりよく理解させるためのものであり、特に指定のない限り、本発明を限定するものでは無い。また、本明細書において、「Ａ〜Ｂ」とは、Ａ以上Ｂ以下であることを示している。
【００１５】
＜発明の知見の概略的な説明＞
始めに、本発明者らの見出した知見の概要について説明すれば以下のとおりである。
【００１６】
４族金属オキソ酸塩は無機高分子化し易く、４族金属オキソ酸塩を含む化成処理液を用いることにより、４族金属の化合物による緻密な３次元構造の化成処理皮膜を形成することができる。そのため、一般に、４族金属オキソ酸塩は、化成処理の原料として多用されている。
【００１７】
しかし、一般に、４族金属オキソ酸塩から形成した化成処理皮膜はガラス質であり非常に硬質であるため、必然的に、当該化成処理皮膜を有する化成処理鋼板に例えば曲げ加工を施した場合には曲げ加工部にクラックが発生し易い。
【００１８】
本発明者らは、曲げ加工を施した場合におけるクラックの発生が効果的に抑制された化成処理鋼板を実現すべく鋭意検討し、その結果、以下のような知見を得て本願発明を想到した。
【００１９】
先ず、４族金属オキソ酸塩を含む化成処理液を用いて化成処理鋼板を製造する場合、概略的には、以下のような反応が生じると考えられる。
【００２０】
すなわち、化成処理液を塗布した原板（例えばＺｎ系めっき鋼板）上において化成処理液が乾燥するに伴って、４族金属オキソ酸塩が重合（典型的には脱水縮合）して多量体化する。これにより、４族金属と酸素との結合を有するガラス質のポリマー（アモルファスポリマー）が形成され、このポリマーは、化成処理皮膜におけるマトリックスを形成する。
【００２１】
例えば、一般に、４族金属オキソ酸塩と、リン酸塩とを含む化成処理液を用いて化成処理皮膜を作製する場合、それらの成分が協働して緻密な化成処理皮膜を形成することが知られている。この場合、上記ポリマー中において、４族金属のオキソ酸とリン酸とが複合的に重合している、または、４族金属オキソ酸が主体の重合体と、リン酸が主体の重合体とが複合的に存在していると考えられる。このような内部構造が比較的均質な化成処理皮膜では、曲げ加工を施した場合におけるクラックの発生が生じ易い。
【００２２】
本発明者らは、化成処理皮膜中に、硬質な連続皮膜を途切れさせる（すなわち、ポリマーの繰り返し構造を切断する）ように機能する部分構造を分散して存在させることによって、該部分構造が化成処理皮膜に生じる応力を緩和するように作用し、曲げ加工を施した場合におけるクラックの発生を抑制することができることを見出した。化成処理皮膜の形成過程において、上述のように通常は連続皮膜が形成され易いが、本願発明者らは、化成処理の成膜条件について詳細に検討を行った結果、上記のような部分構造（以下、応力緩和点と称することがある）を化成処理皮膜中に分散して好適に存在させることを可能とした。
【００２３】
より詳細には、４族金属オキソ酸塩と、特定のオキソ酸を含む塩（例えばリン酸塩）とを含有する化成処理液の乾燥中に生じる反応場において、４族金属オキソ酸塩の重合反応が適切な速度（状態）にて進行するように成膜条件を設定する。これにより、上記のような応力緩和点として作用する、４族金属と特定のオキソ酸とが結合した塩が、マトリックス中に分散して存在するように化成処理皮膜を製造することができる。
【００２４】
上記化成処理液の乾燥速度を遅くすると、４族金属オキソ酸塩の重合による緻密なマトリックスが形成され易くなり、マトリックス中に上記塩を含有させにくくなる。また、比較的低温での（緩やかな）重合反応の進行によってマトリックス中に収縮応力が蓄積され易くなり、その結果、化成処理皮膜が硬質化する。
【００２５】
一方、上記化成処理液の乾燥速度を速くすると、マトリックス中に上記塩が取り込まれ易くなる。但し、上記化成処理液の乾燥速度を速くするほど、上記化成処理液中において、溶解度積の小さい上記塩が沈殿（析出）し易くなる。その結果、マトリックス中に上記塩が取り込まれるよりも、化成処理皮膜中に特定のオキソ酸の重合体が生じ易くなり、この場合、加工前の平坦部の耐食性が低下し得る。そして、上記化成処理液の乾燥速度が速すぎると、マトリックス中に分散して存在する応力緩和点が減少し、この場合、曲げ加工を施した曲げ加工部にクラックが発生し易くなる。
【００２６】
以下に、本発明の一態様における化成処理鋼板およびその製造方法について詳述する。
【００２７】
＜化成処理鋼板＞
図１は、本発明の一態様における化成処理鋼板を模式的に示す断面図である。図１に示すように、本実施形態における化成処理鋼板１は、基材鋼板１１の表面にＺｎ系めっき層１２を有するＺｎ系めっき鋼板１０と、Ｚｎ系めっき層１２の表面（すなわちＺｎ系めっき鋼板１０の表面）上に形成された化成処理皮膜２０と、を有する。
【００２８】
（Ｚｎ系めっき鋼板）
本発明の一態様において、化成処理の対象となる原板（化成処理原板）は、耐食性に優れるＺｎ系めっき鋼板１０が使用される。本実施形態における「Ｚｎ系めっき鋼板」とは、基材鋼板１１の表面にＺｎ系めっき層１２を有するめっき鋼板を意味する。
【００２９】
Ｚｎ系めっき層１２は、Ｚｎ系めっき層１２と化成処理皮膜２０との密着性を向上させるために、Ｚｎを４０質量％以上含有することが好ましい。これは、Ｚｎ系めっき層１２がＺｎを４０質量％以上含有することにより、化成処理皮膜２０が形成されるＺｎ系めっき層１２の表面においてＺｎを含有する相の割合が大きくなり、Ｚｎ系めっき層１２と化成処理皮膜２０との間において充分な密着性が得られるためである。
【００３０】
また、Ｚｎ系めっき層１２は、Ａｌ、Ｍｇ、Ｓｉ、Ｔｉ、Ｂからなる群から選ばれる少なくとも１種を含有してもよい。本実施形態におけるＺｎ系めっき鋼板１０のＺｎ系めっき層１２は、Ａｌ含有量が０．１質量％以上５５．０質量％以下であってよく、Ｍｇ含有量が０．２質量％以上１０．０質量％以下であってもよい。また、Ｚｎ系めっき層１２は、基材鋼板１１とＺｎ系めっき層１２との密着性を向上させるために、Ｓｉを０．００５質量％以上２．０質量％の範囲で含有してもよい。さらに、Ｚｎ系めっき鋼板１０の外観および耐食性に悪影響を与えるＺｎ１１Ｍｇ２相の生成および成長を抑制するために、Ｔｉを０．００１質量％以上０．１質量％以下の範囲内、および、Ｂを０．０００５質量％以上０．０４５質量％以下の範囲内で含有することが好ましい。
【００３１】
Ｚｎ系めっき鋼板１０は、溶融めっき法、電気めっき法等の一般的な製造条件にて製造されてよい。Ｚｎ系めっき鋼板１０の基材鋼板１１の種類は、特に限定されず、例えば、普通鋼、低合金鋼、ステンレス鋼、等を用いることができる。
【００３２】
（化成処理皮膜）
化成処理皮膜２０は、Ｚｎ系めっき鋼板１０の耐食性を向上させるための膜である。本明細書における「耐食性」とは、平坦部耐食性および加工部耐食性の両方を含む。「加工部耐食性」とは、化成処理鋼板１における、化成処理鋼板１を変形させる加工（例えば、曲げ加工）を施した部分（加工部）の耐食性であって、本願明細書では、特に１８０°曲げ加工のような厳しい曲げ加工を施した場合における加工部の耐食性である。「平坦部耐食性」とは、化成処理鋼板１における、上記加工部以外の部分の耐食性である。
【００３３】
本実施形態の化成処理皮膜２０は、（ｉ）化成処理液とＺｎ系めっき鋼板１０の表面との反応により形成された、Ｚｎ系めっき鋼板１０の表面に位置する反応層（第１化成処理層）２１と、（ｉｉ）該反応層２１の上層に形成された、４族金属オキソ酸の重合体であるポリマーを主体とする化成処理層（第２化成処理層）２２と、を有する。ここで、曲げ加工処理された場合におけるクラックの生じ易さは、主に化成処理層２２の性質に関係する。また、本実施形態における化成処理皮膜２０は非常に薄い膜（例えば厚さが１μｍ以下）であるとともに、反応層２１は、厚さが更に薄く化成処理皮膜２０に占める体積割合が小さい。そのため、以下では、説明の平明化のために、反応層２１と化成処理層２２とを区別することなく化成処理皮膜２０について説明するが、以下に説明することは主に化成処理層２２に関連する。
【００３４】
本実施形態の化成処理皮膜２０について、該化成処理皮膜２０を形成するために用いられる化成処理液の成分と併せて以下に説明する。
【００３５】
本実施形態における化成処理皮膜２０は、（ｉ）少なくとも１種の４族金属オキソ酸塩および（ｉｉ）特定のオキソ酸を含む塩の両方を少なくとも含む化成処理液を、Ｚｎ系めっき鋼板１０に塗布して該化成処理液を乾燥させることにより、Ｚｎ系めっき鋼板１０の表面に形成される。
【００３６】
４族金属オキソ酸塩としては様々な種類が存在するが、４族金属オキソ酸塩の化合物群から選択（特定）した１種の化合物を、本願明細書では説明の便宜上、「特定４族金属オキソ酸塩」と称することがある。
【００３７】
本実施形態の化成処理鋼板１の製造方法では、詳しくは後述するように、化成処理液の乾燥（反応）を適切に進行させるように乾燥条件を制御している。これにより得られる化成処理皮膜２０は、以下のような構造を有している。
【００３８】
図２は、本実施形態における化成処理皮膜２０の構造について説明するための模式図である。図２における符号２００１に示す図は、化成処理皮膜２０の内部を局所的に拡大した領域２０Ｐにおける内部構造を模式的に示している。
【００３９】
化成処理皮膜２０は、金属酸化物ポリマー２５によってマトリックスが形成されている。金属酸化物ポリマー２５とは、特定４族金属オキソ酸塩の重合により形成された、特定４族金属（図中Ｍ）と酸素（図中Ｏ）との結合を主骨格とする立体構造を有するガラス質な状態のポリマーである。このような金属酸化物ポリマー２５は、金属オキソ酸塩の重合体（クラスター）として知られるポリオキソメタレート（ポリ酸とも呼ばれる）が更に多量体化した構造（ポリ酸類似構造）を有すると表現することができ、アモルファス状の金属酸化物であるとも表現できる。本明細書において、特定４族金属（図中Ｍ）に酸素（図中Ｏ）が結合（１つの金属元素に典型的には４つの酸素原子が結合）した構造を基本構造部（基本構造）２６と称する。金属酸化物ポリマー２５は、基本構造部２６が多数結び付いて（多数回繰り返されて結合して）立体網目状に形成された構造を主構造としている。
【００４０】
ここで、化成処理皮膜２０中にて金属酸化物ポリマー２５が均質に形成されている従来の化成処理鋼板では、曲げ加工を施された場合等に、化成処理皮膜２０にクラックが生じ易い。これに対し、図２における符号２００２にて示す図のように、本実施形態における化成処理皮膜２０は、金属酸化物ポリマー２５によって形成されたマトリックスの一部として、特定４族金属Ｍと特定のオキソ酸とが結合した塩が、マトリックス中に分散して存在している。上記塩は、金属酸化物ポリマー２５における主構造（基本構造部２６をモノマーユニットとする構造）とは異なる構造を有する部分であり、本明細書において上記塩を異種構造部（第１の異種構造部）３０と称する。異種構造部３０は、特定４族金属Ｍと、特定のオキソ酸塩がイオン化したアニオン種３１とが結合して形成される。異種構造部３０は、金属酸化物ポリマー２５の一つの末端となっており、アニオン種３１は、１つの特定４族金属Ｍと結合している。
【００４１】
換言すれば、金属酸化物ポリマー２５は、ポリマー構造の末端に、特定のオキソ酸と特定４族金属Ｍとが結合した塩からなる異種構造部３０を含むとともに、特定４族金属Ｍと酸素との結合を主骨格とする立体構造中に、異種構造部３０が分散して存在している。
【００４２】
実際上、化成処理皮膜２０中の具体的な構造について、何らかの測定手法を用いて詳細に特定することは容易では無いが、本実施形態の化成処理鋼板は、従来よりも加工部の耐食性に優れている。このことおよび後述する構造分析の結果から、異種構造部３０は、マトリックス中において連続皮膜（金属酸化物ポリマー２５）に不連続な部分を形成するように分散して存在していると考えられる。
【００４３】
これにより、マトリックス形成時の重合反応により生じる収縮応力を緩和するように異種構造部３０が作用すると考えられる。また、異種構造部３０が、化成処理鋼板１に加工を施した際に生じる応力を緩和する応力緩和点として作用するとともに、化成処理皮膜２０に生じたクラックの進展（伝播）を妨害する作用を奏すると考えられる。
【００４４】
（基本構造部）
金属酸化物ポリマー２５における基本構造部２６は、化成処理液に含まれる特定４族金属オキソ酸塩に由来して形成される。特定４族金属オキソ酸塩は、緻密な化成処理皮膜を形成するための成分であり、化成処理鋼板１の耐食性を向上させる。４族金属は、特に限定されるものではなく、チタン（Ｔｉ）、ジルコニウム（Ｚｒ）、またはハフニウム（Ｈｆ）を用いることができる。
【００４５】
なお、本願明細書において、「オキソ酸」および「オキソ酸塩」とはＩＵＰＡＣ  ＮＩＣ１９９０にて定義されている意味で用いる。また、４族金属オキソ酸塩は、４族金属元素である核の周囲に複数（典型的には４、５、または６個）の酸素原子が配位した構造を有する４族金属オキソ酸イオンと、何らかのカチオン種とからなる塩である。
【００４６】
本明細書において、特定４族金属Ｍとは、本実施形態における化成処理鋼板１の製造に用いた化成処理液中の「特定４族金属オキソ酸塩」に含まれる４族金属と同種の金属である。例えば、特定４族金属オキソ酸塩が炭酸ジルコニウムアンモニウムである場合、特定４族金属はジルコニウムである。金属酸化物ポリマー２５の主構造は、例えば、単一種の特定４族金属を核種とする多核構造である（但し不可避的不純物として異種の４族金属を含むことを許容する）。なお、金属酸化物ポリマー２５は、特定４族金属とは異なる金属を核種としてさらに含む、複数種の金属を核種とする多核構造であってもよく、この場合、主構造中に含まれる複数の金属種に対して８０％以上（原子比率）が特定４族金属であることが好ましい。
【００４７】
４族金属オキソ酸塩は、４族金属オキソ酸の、例えば、水素酸塩、アンモニウム塩、アルカリ金属塩、アルカリ土類金属塩などであり、特に、耐食性の観点から４族金属オキソ酸のアンモニウム塩であることが好ましく、炭酸ジルコニウムアンモニウムが特に好ましい。特定４族金属オキソ酸塩は、Ｚｒオキソ酸塩であることが好ましい。すなわち、特定４族金属はＺｒであることが好ましい。
【００４８】
Ｚｒオキソ酸塩を含有する化成処理液を用いる場合、基本構造部２６は、Ｚｒ−Ｏの結合を有する。基本構造部２６においては、例えば２つのＺｒの間に、２つのＯが並列に配置されてＺｒ−Ｏ結合を形成していてもよい。
【００４９】
（異種構造部）
金属酸化物ポリマー２５における異種構造部３０は、化成処理液に含まれる特定のオキソ酸を含む塩に由来するアニオン種３１と、特定４族金属Ｍとが結合した塩として形成される。異種構造部３０は、金属酸化物ポリマー２５の立体構造における１つの末端基を形成しており、アニオン種３１は、特定４族金属Ｍとのみ結合している。
【００５０】
本実施形態におけるアニオン種３１は特定のオキソ酸であり、本明細書において、「特定のオキソ酸」とは、本実施形態の化成処理鋼板１の製造に用いた化成処理液中の「特定のオキソ酸を含む塩」における対アニオン（カウンターアニオンとも呼ばれる）と同種の物質である。例えば、特定のオキソ酸を含む塩がリン酸水素二アンモニウムである場合、特定のオキソ酸はリン酸である。この場合、より詳細には、異種構造部３０は、例えば特定４族金属Ｍのリン酸二水素塩であってよく、リン酸一水素塩であってもよい。
【００５１】
化成処理液に含まれる特定のオキソ酸を含む塩は、少なくとも、当該化成処理液に含まれる特定４族金属オキソ酸塩とは異なる種類の塩である。換言すれば、異種構造部３０を形成するアニオン種３１としての特定のオキソ酸は、少なくとも、化成処理液に含まれる特定４族金属オキソ酸塩を構成する特定４族金属オキソ酸に含まれるオキソ酸とは異なる種類のものである。
【００５２】
特定のオキソ酸を含む塩は、例えば、リン酸塩、５族金属オキソ酸塩、６族金属オキソ酸塩（但しＣｒオキソ酸塩を除く）である。これらの塩は、いずれも無機高分子を形成しやすい成分であるため、特定４族金属オキソ酸塩と重合してマトリックスを形成し易いと考えられる。
【００５３】
リン酸塩の種類は特に限定されるものではなく、無機リン酸塩または有機リン酸塩を用いることができる。無機リン酸塩の具体例としては、リン酸アルカリ金属塩（例えば、二リン酸ナトリウム、二リン酸カリウム、トリポリリン酸ナトリウム）、リン酸アルカリ土類金属塩（二リン酸カルシウムなど）、リン酸アンモニウム（例えば、リン酸水素二アンモニウム、リン酸二水素アンモニウム、リン酸三アンモニウムなど）などが挙げられる。有機リン酸塩の具体例としては、１−ヒドロキシエタン−１，１−ジホスホン酸、ニトリロトリス（メチレン−ホスホン酸）などが挙げられる。
【００５４】
５族金属オキソ酸塩は、例えば、５族金属オキソ酸の、塩素酸塩、水素酸塩、硫酸塩、硝酸塩、リン酸塩、アンモニウム塩、アルカリ金属塩、アルカリ土類金属塩、などであり、特に、耐食性の観点から５族金属オキソ酸のアンモニウム塩であることが好ましい。５族金属は、特に限定されるものではなく、Ｖ、Ｎｂ、またはＴａを用いることができる。５族金属がＶの場合、５族金属オキソ酸塩は、耐食性の観点から、バナジン酸塩が好ましい。
【００５５】
６族金属オキソ酸塩は、例えば、６族金属オキソ酸の、塩素酸塩、水素酸塩、硫酸塩、硝酸塩、リン酸塩、アンモニウム塩、アルカリ金属塩、アルカリ土類金属塩、などであり、特に、耐食性の観点から６族金属オキソ酸のアンモニウム塩であることが好ましい。６族金属は、ＭｏまたはＷを用いることができる。なお、本願発明の対象とする化成処理は、クロムフリー処理であることから、６族金属としてはＣｒを除外する。
【００５６】
図３は、異種構造部３０の具体例について説明するための図である。図３における符号３００１にて示す図のように、一例では、異種構造部３０は、特定４族金属Ｍとリン酸イオン３１Ａとが結合した塩である。別の例では、図３における符号３００２にて示す図のように、異種構造部３０は、特定４族金属Ｍと硫酸イオン３１Ｂとが結合した塩である。さらに別の例では、図３における符号３００３にて示す図のように、異種構造部３０は、特定４族金属Ｍと硝酸イオン３１Ｃとが結合した塩である。
【００５７】
さらには、図３における符号３００４にて示す図のように、異種構造部３０は、特定４族金属Ｍと、特定４族金属Ｍ以外の金属（例えばＺｎ）のリン酸化合物イオン３１Ｄとが結合した塩であってもよい。すなわち、化成処理皮膜２０は、マトリックス中に、さらに、特定４族金属Ｍ以外の金属のリン酸塩（例えばＺｎのリン酸塩）を含有していてもよい。この場合、通常、化成処理皮膜２０は、化成処理液に含まれるリン酸イオンに由来して、異種構造部３０として特定４族金属Ｍのリン酸塩も含む。
【００５８】
また、図示は省略するが、アニオン種３１は、５族金属オキソ酸および６族金属オキソ酸（但しＣｒオキソ酸を除く）の少なくとも一方であってもよい。この場合、特定４族金属Ｍと、５族金属オキソ酸（例えばモリブデン酸）または６族金属オキソ酸（例えばバナジン酸）と、が互いに結合して異種構造部３０が形成される。
【００５９】
化成処理皮膜２０中における異種構造部３０の存在量が少ない場合、化成処理皮膜２０が硬質となり、加工部耐食性が低下する。一方、化成処理皮膜２０中の異種構造部３０の存在量が多くなり過ぎると腐食因子のバリア性が低下し、化成処理鋼板１の平坦部耐食性が低下する。
【００６０】
そのため、化成処理皮膜２０中に含まれる４族金属の中で、基本構造部２６を形成している４族金属の原子比率をＸ、アニオン種３１と結合して異種構造部３０を形成している４族金属の原子比率をＹとして、Ｙ／（Ｘ＋Ｙ）＝αとすると、αの値は０．１以上０．６以下が適正である。αの値が０．１未満では、化成処理皮膜２０が硬くなりすぎ、加工部の耐食性が低下する傾向にある。一方、αの値が０．６を超えると、化成処理皮膜２０が連続皮膜を形成しにくくなり、平坦部耐食性が低下する傾向となる。
【００６１】
上記のような原子比率の測定には、一般的な手法を用いてよい。例えば、化成処理皮膜２０に対して光電子分光分析装置を用いてＸＰＳスペクトルを測定した結果を用いて、上記Ｘ，Ｙを算出することができる。ＸＰＳスペクトルは、Ｘ線を照射された物体表面における表面近傍（典型的には深さ数ｎｍ）の各元素の状態に関する情報を示す。ＸＰＳスペクトルを測定する前には、測定対象とする試料に前処理を施して、清浄な試料表面とする。
【００６２】
一例として、特定４族金属がＺｒであり、異種構造部３０としてＺｒのリン酸塩およびＺｒの硫酸塩を含む化成処理皮膜２０についてＸＰＳスペクトルを測定した結果および測定結果に基づいて原子比率を算出した結果を図４に示す。
【００６３】
図４に示すように、例えば、測定したＸＰＳスペクトルにおけるＺｒの３ｄ３／２スペクトルについて、各結合に対応するピーク位置（結合エネルギー）に基づいてピーク分離を行う。そして、分離した各ピークの面積（ピーク面積）に基づいて、上記原子比率Ｘおよび原子比率Ｙを算出する。
【００６４】
（第２の異種構造部）
本実施形態における化成処理皮膜２０は、上記のような異種構造部３０が存在するとともに、特定４族金属オキソ酸塩と、５族金属オキソ酸塩または６族金属オキソ酸塩とが重合することにより、金属酸化物ポリマー２５の一部として、５族金属または６族金属を含んでいてもよい。換言すれば、５族金属または６族金属が、金属酸化物ポリマー２５に含まれる特定４族金属Ｍの一部を置換して、金属酸化物ポリマー２５中に存在してもよい。この場合、金属酸化物ポリマー２５中に、基本構造部２６とは大きさの異なる５族金属または６族金属のモノマーユニットが存在し、本明細書において該モノマーユニットを第２の異種構造部と称する。
【００６５】
化成処理皮膜２０は、例えば、異種構造部３０として特定４族金属Ｍのリン酸塩を含むとともに、マトリックス中に、より詳しくは主構造中に、５族金属オキソ酸および６族金属オキソ酸（但しＣｒオキソ酸を除く）の少なくとも一方をさらに含んでいてもよい。第２の異種構造部である、主構造中の５族金属オキソ酸または６族金属オキソ酸は、応力緩和点として機能し得る。そのため、第２の異種構造部を含有する化成処理鋼板１は、加工部耐食性に優れる。
【００６６】
（１族金属）
また、化成処理鋼板１の製造に用いられる化成処理液は１族金属を含んでいてもよく、この場合、化成処理皮膜２０は１族金属を含む。１族金属は、１族金属のリン酸化合物、またはその他の化合物（例えば、水酸化物）として化成処理液に添加されてもよい。
【００６７】
化成処理皮膜２０中に１族金属を含有することにより、化成処理皮膜２０中の水酸基が増加する。これにより、化成処理皮膜２０とＺｎ系めっき鋼板１０との間に結合が生じやすくなる。その結果、化成処理皮膜２０とＺｎ系めっき鋼板１０との密着性を向上させることができる。また、化成処理皮膜２０中の水酸基が増加すると、化成処理液を乾燥させる際に、化成処理皮膜２０中から水分が除去されることを抑制される。これにより、化成処理皮膜２０を形成するときに、化成処理皮膜にクラックが発生することを抑制することができる。その結果、製造される化成処理鋼板１の耐食性を向上させることができる。
【００６８】
また、１族金属は、化成処理液の長期保存性（処理液安定性）を向上させる機能を有する。これは、１族金属が化成処理液中に含まれることによって化成処理液中の水酸基の量が多くなることにより、４族金属およびリンが結合することを抑制できるためである。すなわち、１族金属を化成処理液に含めることにより、化成処理液がゲル状になることを抑制する、すなわち、化成処理液の長期保管性を向上させることができる。
【００６９】
（その他の物質）
なお、化成処理鋼板１は、化成処理皮膜２０とＺｎ系めっき鋼板１０との密着性を低下させず、本実施形態における化成処理鋼板１の効果を妨げない程度の量であれば、加工時の潤滑性を付与するために化成処理皮膜２０中にワックスまたは有機樹脂を含んでいてもよい。
【００７０】
（モル比について）
本実施形態の化成処理鋼板１の製造に用いられる化成処理液に含有される、特定４族金属オキソ酸塩等のモル比について説明すれば、以下のとおりである。
【００７１】
例えば、化成処理液に、特定のオキソ酸を含む塩としてリン酸塩を含むとともに１族金属を含む場合、化成処理液は、４族金属に対するリンのモル比が０．５〜４であり、４族金属に対する１族金属のモル比が０．０２〜０．８であり、かつ、リンに対する１族金属のモル比が０．０１以上であることが好ましい。
【００７２】
化成処理液中の、４族金属に対するリンのモル比が０．５よりも小さい場合、および、４族金属に対するリンのモル比が４よりも大きい場合、化成処理皮膜が塩化物イオンなどの腐食因子を透過させやすい膜となるため、化成処理鋼板の耐食性が低下してしまう。
【００７３】
化成処理液中の、４族金属またはリンに対する１族金属のモル比が上記の値よりも小さい場合、形成した化成処理皮膜において、１族金属に由来する水酸基の数が十分ではなくなる。そのため、４族金属およびリンを主成分とする化成処理皮膜と、Ｚｎ系めっき鋼板との間に結合が少なくなる。その結果、化成処理皮膜とＺｎ系めっき鋼板との密着性が十分ではなくなる。
【００７４】
化成処理液中の、４族金属に対する１族金属のモル比が０．８よりも大きい場合、化成処理皮膜が腐食因子により分解されやすくなるため、化成処理鋼板の耐食性が低下してしまう。
【００７５】
また、化成処理液の長期保管性の観点からは、４族金属に対する１族金属のモル比が０．５以上であり、かつ、リンに対する１族金属のモル比が０．１８以上であることが好ましい。
【００７６】
本実施形態の化成処理液は、例えば、４族金属の濃度が５〜３５ｇ／Ｌ、リンの濃度が０．８〜６０ｇ／Ｌ、１族金属の濃度が０．２ｇ／Ｌ以上である。また、本実施形態の化成処理液は、上述の物質以外に、アミン、シランカップリング剤などを含んでいてもよい。アミンは、Ｖの価数を５価に維持した状態で、バナジウムを含む塩を化成処理液中に溶解させるとともに、モリブデン酸塩から５価または６価のＭｏの複合オキソ酸塩を形成させる。アミンは、分子量が８０以下の低沸点アミンであることが好ましい。アミンとして、例えば、エタノールアミン、１−アミノ−２−プロパノール、エチレンジアミンなどを用いることができる。
【００７７】
化成処理液中の４族金属の濃度が３５ｇ／Ｌよりも高い場合、上記化成処理液を保存している間に、４族金属同士が結合し上記化成処理液がゲル状化してしまう。そのため、化成処理皮膜２０を良好に形成することができなくなる。すなわち、本実施形態の化成処理液は、４族金属の濃度が３５ｇ／Ｌ以下とすることにより、長期保管性が高いものとなっている。
【００７８】
なお、化成処理液は、ｐＨが７以上９以下の範囲内であることが好ましく、この場合、４族金属オキソ酸塩の重合が好適に進行する。
【００７９】
また、本実施形態における化成処理液の組成と、その化成処理液を塗布して乾燥させて形成した化成処理皮膜２０の組成と、は互いにほぼ同等であることが確認されている。
【００８０】
（硬度について）
本実施形態の化成処理鋼板１は、化成処理皮膜２０の硬度が、７０ＨＶ０．０１以上２００ＨＶ０．０１以下（ビッカース硬さ）である。このビッカース硬さは、化成処理鋼板の表面について、ＪＩＺ  Ｚ  ２２４４で規定されたビッカース硬さ試験方法に準じて測定した値である。
【００８１】
（製造方法）
以下、本発明の一態様における化成処理鋼板１の製造方法（以下、単に「本製造方法」と称することがある）について、図５を用いて説明する。本製造方法の説明と併せて、化成処理液の調製についても説明する。
【００８２】
図５に示すように、本製造方法では、概略的には、先ず、化成処理原板としてのＺｎ系めっき鋼板１０を準備する（Ｓ１：原板準備ステップ）。次いで、Ｚｎ系めっき鋼板１０に化成処理を適切に施すための前処理を行う（Ｓ２：前処理ステップ）。前処理ステップＳ２では、化成処理において一般的に行われる前処理を行えばよく、概略的には、Ｚｎ系めっき鋼板１０の表面を清浄にする処理が行われる。
【００８３】
次いで、化成処理液を塗布する直前の段階（Ｓ３：処理液塗布直前ステップ）において、前処理後のＺｎ系めっき鋼板１０の板温を６０℃以下とし、好ましくは５０℃以下とする。前処理後のＺｎ系めっき鋼板１０の板温を常温とすることが好ましい。これは、化成処理液を塗布直前の板温が高すぎると、化成処理液の乾燥（すなわち化成処理液中での反応）が促進されることにより、所望の組織構造を有する化成処理皮膜２０を得にくくなるためである。
【００８４】
ここで、上記Ｚｎ系めっき鋼板１０に塗布するための化成処理液は、予め調製される（Ｓ１０：化成処理液調製ステップ）。本実施形態における化成処理皮膜２０を得るためには、化成処理液の組成が重要となる。化成処理液の溶媒は、典型的には水である。
【００８５】
化成処理液を調製するための原料として用いる４族金属の化合物は、水への可溶性が要求され、例えば、フッ化物塩、炭酸塩、ペルオキソ酸塩などを用いることができる。４族金属の化合物としては、炭酸塩が好ましい。
【００８６】
また、化成処理液を調製するための他の原料として用いる特定のオキソ酸を含む塩としては、４族金属の硝酸塩、４族金属の硫酸塩などが挙げられ、さらには乾燥時に４族金属オキソ酸塩と化合物を形成しやすいリン酸塩が挙げられる。
【００８７】
さらに、原料に５族金属オキソ酸塩または６族金属オキソ酸塩を用いる方法が挙げられる。加工時の皮膜のクラック発生を抑制すること、すなわち化成処理皮膜２０のマトリックス中に異種構造部３０を形成することができれば、特定のオキソ酸を含む塩は特に限定されない。しかし、加工部および平坦部の耐食性を充分に確保するためには、腐食因子が皮膜中に存在することは好ましくないため、原料としては、リン酸塩、または、５族金属オキソ酸塩若しくは６族金属オキソ酸塩が好ましい。
【００８８】
化成処理皮膜２０の製造に用いる４族金属は、Ｚｒであることが好ましい。Ｔｉを用いる場合、水溶性の化合物はフッ化物塩であり、前記のように貯蔵安定性が低下傾向である。また、Ｈｆは高価であるために化成処理皮膜２０のコストが高くなる。
【００８９】
化成処理液を調製するために、４族金属の原料として、４族金属オキソ酸塩と、４族金属オキソ酸塩以外のものとを混合させても構わないが、その場合、処理液の貯蔵安定性が悪くなり得る。また、４族金属オキソ酸塩と、４族金属のフッ化物塩とを含む化成処理液を用いても構わないが、フッ化物によってめっき層が溶解し、処理液中にめっき層成分が混入することで、貯蔵安定性が悪くなり得る。
【００９０】
化成処理皮膜２０における前述のαの値を調整するためには、処理液の乾燥過程での反応を制御することが重要である。製造条件として、Ｚｎ系めっき鋼板１０に塗布する化成処理液の温度が比較的高温の場合、化成処理液の乾燥時間が短くなる。また、前述のように、Ｚｎ系めっき鋼板１０の板温が比較的高温の場合も、化成処理液の乾燥時間が短くなる。
【００９１】
ここで、化成処理皮膜２０は膜厚が１μｍ以下程度であり、Ｚｎ系めっき鋼板１０の表面上において生じる反応は、成膜条件の変化によって大きく影響される。化成処理液の乾燥が進行するに伴い、化成処理液がゲル化および固体化して化成処理皮膜２０が生成する過程において、４族金属オキソ酸塩の高分子化反応を含む各種の反応が競合して進行する。
【００９２】
化成処理液の温度やＺｎ系めっき鋼板１０の板温が比較的高温の場合、アニオン種３１（例えばリン酸）が高分子化して析出したり、Ｚｎ系めっき層１２と反応して反応層２１に濃化したりすることにより、異種構造部３０の存在量が小さくなる（異種構造部３０を形成している４族金属の原子比率Ｙが小さくなり、そのためαの値が小さくなる）。
【００９３】
よって、前処理後のＺｎ系めっき鋼板の表面に化成処理液を塗布する（Ｓ４：化成処理液塗布ステップ）に際して、化成処理液の液温は５５℃以下とし、好ましくは５０℃以下とする。化成処理液の液温は、例えば常温であることが好ましい。
【００９４】
化成処理液塗布ステップＳ４では、ロールコート法、スピンコート法、スプレー法などの手法を用いることができる。Ｚｎ系めっき鋼板１０の表面への化成処理皮膜の付着量は、５０〜１０００ｍｇ／ｍ２の範囲であることが好ましい。付着量が５０ｍｇ／ｍ２未満の場合、化成処理皮膜２０の厚みが薄くなるため、十分な耐食性を得ることができない。また、付着量が１０００ｍｇ／ｍ２よりも多い場合、化成処理皮膜２０の厚みが厚くなり過ぎてしまい、耐食性が過剰となってしまう。スポット溶接性を考慮した場合、Ｚｎ系めっき鋼板１０の表面への化成処理皮膜２０の付着量は、５０〜５００ｍｇ／ｍ２の範囲であることがより好ましい。
【００９５】
次いで、化成処理液が表面に塗布されたＺｎ系めっき鋼板１０は、塗布直後から乾燥開始までの時間（本明細書において、セットリングタイムと称する）、短時間静置されることになる（Ｓ５：短時間静置ステップ）。このセットリングタイムが長いほど、化成処理液中での反応が進行し、基本構造部２６を形成している４族金属の原子比率Ｘが高くなる。
【００９６】
但し、セットリングタイムが長すぎると、基本構造部２６によって緻密な膜が形成される結果、加熱乾燥後の化成処理皮膜２０は、金属酸化物ポリマー２５中に異種構造部３０を含まないことがある。そのため、セットリングタイムは３５秒以下とすることが好ましく、２秒以上３０秒以下とすることがより好ましい。これは、化成処理液とＺｎ系めっき鋼板１０との反応時間を確保するため、セットリングタイムは２秒以上とすることが好ましいためである。
【００９７】
なお、短時間静置ステップＳ５においても化成処理液の乾燥は多少進行する。この段階での乾燥には、Ｚｎ系めっき鋼板１０の板温および化成処理液の液温が影響する。
【００９８】
次いで、化成処理液が表面に塗布されたＺｎ系めっき鋼板１０を加熱して、化成処理液をさらに乾燥させる（Ｓ６：加熱乾燥ステップ）。加熱乾燥ステップＳ６では、所望の化成処理皮膜２０が得られるように、化成処理液中での反応を適正な速度で進行させる。適切な乾燥速度とすることにより、金属酸化物ポリマー２５の一部である異種構造部３０がマトリックス中に分散して存在する化成処理皮膜２０を得ることができる。但し、乾燥速度が速すぎると、基本構造部２６が生成する反応よりも、化成処理液中における溶解度積の小さい、４族金属とアニオン種３１との反応生成物が析出する反応が生じ易くなる。
【００９９】
そのため、化成処理液が表面に塗布されたＺｎ系めっき鋼板の温度が８０℃に到達するまでの昇温時間を１秒以上１０秒以下とし、好ましくは２秒以上７秒以下とする。
【０１００】
また、Ｚｎ系めっき鋼板１０の最高到達温度が高い場合は、皮膜の脱水が進行しすぎて皮膜が硬くなり、加工部耐食性が劣化し得る。そのため、最高到達温度を１７０℃以下とし、好ましくは、１６０℃以下とする。加熱乾燥ステップＳ６では、例えば電気炉を用いて、大気雰囲気下にて加熱を行う。また、例えば化成処理液に窒素化合物を含む場合等には、Ｚｎ系めっき鋼板１０の最高到達温度が低すぎると、化成処理皮膜２０中に窒素が残存することに起因して平坦部の耐食性が低下し得る。この観点から、例えば、最高到達温度を７０℃以上としてもよい。なお、本実施形態における化成処理鋼板を得ることができれば、最高到達温度は７０℃未満であってもよい。
【０１０１】
次いで、Ｚｎ系めっき鋼板１０の表面に化成処理皮膜２０が形成された化成処理鋼板１を冷却する（Ｓ７：冷却ステップ）。これにより、本実施形態の化成処理鋼板１が得られる。
【０１０２】
（変形例）
本実施形態における化成処理鋼板１は、Ｚｎ系めっき鋼板１０の表面に化成処理皮膜２０が形成されていたが、これに限定されない。例えば、Ｚｎ系めっき層１２は、基材鋼板１１の表面に施された別種のめっき層（例えばＡｌ系めっき層）の上層に形成されていてもよい。すなわち、本発明の他の一態様における化成処理鋼板は、化成処理原板として複層めっき鋼板を用いて製造されてもよい。
【０１０３】
（小括）
以上のように、本発明の一態様における化成処理鋼板は、基材鋼板の表面にＺｎ系めっき層を有するＺｎ系めっき鋼板と、前記Ｚｎ系めっき層の表面上に形成された化成処理皮膜と、を有し、前記化成処理皮膜において、少なくとも１種の４族金属オキソ酸の重合体である金属酸化物ポリマーによって形成されたマトリックスの一部として、前記４族金属オキソ酸が有する４族金属と特定のオキソ酸とが結合した塩が、前記マトリックス中に分散して存在していることを特徴とする。
【０１０４】
また、本発明の一態様における化成処理鋼板では、前記化成処理皮膜は、ＪＩＺ  Ｚ  ２２４４で規定されたビッカース硬さ試験方法に準じて測定されたビッカース硬さが７０ＨＶ０．０１以上２００ＨＶ０．０１以下である。
【０１０５】
また、本発明の一態様における化成処理鋼板では、前記化成処理皮膜中に含まれる前記４族金属のうち、前記金属酸化物ポリマーの基本構造を形成している前記４族金属の原子比率をＸ、前記特定のオキソ酸と結合して前記塩を形成している前記４族金属の原子比率をＹとすると、前記化成処理皮膜は、Ｙ／（Ｘ＋Ｙ）＝０．１〜０．６である。
【０１０６】
また、本発明の一態様における化成処理鋼板では、前記４族金属は、Ｚｒである。
【０１０７】
また、本発明の一態様における化成処理鋼板では、前記特定のオキソ酸がリン酸であり、前記化成処理皮膜は、前記マトリックス中に、さらに、５族金属オキソ酸および６族金属オキソ酸（但しＣｒオキソ酸を除く）の少なくとも一方を含む。
【０１０８】
また、本発明の一態様における化成処理鋼板では、前記化成処理皮膜は、１族金属をさらに含有する。
【０１０９】
また、本発明の一態様における化成処理鋼板では、前記化成処理皮膜は、前記マトリックス中に、さらに、前記４族金属以外の金属のリン酸塩を含有する。
【０１１０】
また、本発明の一態様における化成処理鋼板では、前記特定のオキソ酸が、５族金属オキソ酸および６族金属オキソ酸（但しＣｒオキソ酸を除く）の少なくとも一方である。
【０１１１】
また、本発明の一態様における化成処理鋼板では、前記Ｚｎ系めっき層は、Ｚｎを４０質量％以上含有する。
【０１１２】
また、本発明の一態様における化成処理鋼板の製造方法は、基材鋼板の表面にＺｎ系めっき層を有するＺｎ系めっき鋼板に対して、（ｉ）少なくとも１種の４族金属オキソ酸塩、および、（ｉｉ）特定のオキソ酸を含む塩、の両方を含む化成処理液を塗布する化成処理液塗布ステップと、前記化成処理液塗布ステップの直後から静置時間３５秒以下にて前記化成処理液の加熱乾燥を開始し、前記Ｚｎ系めっき鋼板の温度が８０℃に到達するまでの昇温時間を１秒以上１０秒以下とし、最高到達温度を１７０℃以下として前記化成処理液を乾燥させて前記Ｚｎ系めっき鋼板の表面上に化成処理皮膜を形成する加熱乾燥ステップと、を含む。
【０１１３】
本発明の一態様における化成処理鋼板の製造方法では、前記Ｚｎ系めっき層は、Ｚｎを４０質量％以上含有する。
【０１１４】
〔附記事項〕
本発明は上述した実施形態に限定されるものではなく、請求項に示した範囲で種々の変更が可能であり、上記説明において開示された技術的手段を適宜組み合わせて得られる実施形態についても本発明の技術的範囲に含まれる。
【実施例】
【０１１５】
以下、本発明の一態様における化成処理鋼板の実施例について説明するが、本発明はこれらの実施例に限定されない。
【０１１６】
本実施例においては、板厚０.５ｍｍの極低炭素Ｔｉ添加鋼の鋼帯を基材として、表１に示した条件により、連続溶融亜鉛めっき製造ラインを用いてＺｎを４０質量％以上含有するＺｎ系めっき鋼板を作製し、これを原板Ｎｏ．１〜１４とした。また、同じ鋼帯を基材として、電気亜鉛めっき法により純亜鉛めっき鋼帯を作製し、これを原板Ｎｏ．１５とした。このＮｏ．１５のＺｎ系めっき鋼板のＺｎ系めっき層は、不可避的不純物を除けば純亜鉛である。
【０１１７】
【表１】
2020204089.tif 000003
【０１１８】
本実施例および比較例では、特定４族金属オキソ酸塩として水溶性の炭酸ジルコニウムアンモニウムを、特定のオキソ酸を含む塩としてリン酸水素二アンモニウムを水に溶解させて、Ｚｒ濃度１０ｇ／Ｌ、リン濃度１．７ｇ／Ｌの化成処理液を調製した。表１に示す各種の原板に該化成処理液を塗布し、乾燥させることにより化成処理鋼板を作製した。
【０１１９】
表２は、本発明の実施例および比較例の化成処理鋼板の製造に用いた各種の製造条件を示す表である。なお、下表２に示す製造条件Ｎｏ．１２については、到達板温が８０℃になるまで５秒要する乾燥条件で加熱し、板温が７０℃になった時点で加熱を中止した。到達板温が８０℃になるまでの時間は、加熱乾燥時の板温の昇温速度に対応する。
【０１２０】
【表２】
2020204089.tif 000004
【０１２１】
表３は、本発明の実施例および比較例の化成処理鋼板における化成処理皮膜の組成および物性、並びに化成処理鋼板の耐食性の試験結果を示す表である。
【０１２２】
【表３】
2020204089.tif 000005
【０１２３】
表３に示す実施例および比較例では、化成処理鋼板の原板として表１のめっきＮｏ．１に示す溶融Ｚｎ系めっきを施したＺｎ系めっき鋼板を用いて、化成処理鋼板Ｎｏ．１〜２７を作製した。具体的には、まず、上記の化成処理鋼板の原板の表面を脱脂し、乾燥させた。次に、当該原板の表面に上記の化成処理液を塗布し、直後に自動排出型電気式熱風オーブンを用いて原板の温度を所定の温度まで上昇させ加熱乾燥させた。これにより、原板の表面に化成処理皮膜を形成させ、化成処理鋼板Ｎｏ．１〜２７を作製した。
【０１２４】
なお、化成処理鋼板Ｎｏ．１９は、特定４族金属オキソ酸塩としてチタンフッ化アンモニウムを使用した。化成処理鋼板Ｎｏ．２０は、炭酸ジルコニウムアンモニウムを含むがリン酸水素二アンモニウムを含まない化成処理液を用いて作製した。また、化成処理鋼板Ｎｏ．２３は、炭酸ジルコニウムアンモニウムおよびリン酸水素二アンモニウムを含まず、五酸化バナジウムを含む化成処理液を用いて作製した。化成処理鋼板Ｎｏ．２４は、炭酸ジルコニウムアンモニウムおよびリン酸水素二アンモニウムを含まず、モリブデン酸アンモニウムおよび五酸化バナジウムを含む化成処理液を用いて作製した。
【０１２５】
上記の一連の工程においては、前述の実施形態にて説明した本発明の一態様における化成処理鋼板の製造方法に基づいて、各種の条件を設定した。具体的な化成処理液の温度、塗布時の鋼板の温度、セットリングタイム（塗布から乾燥開始までの時間）、乾燥条件は、表２に示した製造条件のとおりである。
【０１２６】
（化成処理皮膜中の金属の分析）
化成処理鋼板に対して、グロー放電発光分光分析装置（ＳＰＥＣＴＲＵＭＡ  ＡＮＡＬＹＴＩＫ  ＧｍｂＨ社製；ＧＤＡ７５０）により、化成処理皮膜中に存在する金属元素を特定した。
【０１２７】
（化成処理皮膜の組成）
作製した化成処理鋼板に対して、光電子分光分析装置（株式会社  島津製作所/ＫＲＡＴＯＳ社製；ＥＳＣＡ−３４００）を用いてＸ線源ＭｇＫαにて分析した。４族金属（例えば、Ｚｒ）の結合エネルギーに起因するＸＰＳスペクトルを測定した。そして、化成処理皮膜におけるマトリックス中の基本構造部を形成している４族金属の結合エネルギーに起因するピーク面積と、アニオン種と結合して異種構造部を形成している４族金属の結合エネルギーに起因するピーク面積とを算出した。これにより、化成処理皮膜中に含まれる４族金属の中で、基本構造部を形成している４族金属の原子比率、および、アニオン種と結合して異種構造部３０を形成している４族金属の原子比率を算出した。算出結果の一例としては、図４を参照することができる。
【０１２８】
（化成処理鋼板の平坦部耐食性）
化成処理鋼板１〜２７に対して、以下のように耐食性試験を行った。まず、化成処理鋼板の７０ｍｍ×１５０ｍｍの試験片の端面をシールし、ＪＩＳ  Ｚ２３７１に準拠して塩水噴霧試験を１２０時間行った。次に、試験片の表面に発生した白錆を観察した。表３に、耐食性試験の結果を示す。本耐食性試験では、白錆の発生面積率が５％以下の場合は「◎」、５％より大きく１０％以下の場合は「○」、１０％より大きく３０％未満の場合は「△」、３０％以上の場合は「×」と評価し、「△」以上を合格とした。
【０１２９】
（化成処理鋼板の加工部耐食性）
加工部の腐食試験では、ＪＩＳ  Ｚ２２４８に準拠して、内側半径１ｍｍになるように試験片を１８０度曲げ加工した後、同様な塩水噴霧を２４時間継続した。そして、加工部表面に発生した白錆の面積を測定し、加工部表面に占める白錆の面積率が５％以下を「◎」、５〜１０％を「○」、１０〜３０％を「△」、３０〜５０％を「黒塗り△」、５０％以上を「×」として加工部の耐食性を評価し、「黒塗り△」以上を合格とした。
【０１３０】
表３に示すように、4族金属オキソ酸塩と特定のオキソ酸を含む塩の両方を含む化成処理液を用いて、適切な成膜条件にて製造された実施例の化成処理鋼板Ｎｏ．１〜１９は、金属酸化物ポリマーによって形成されたマトリックスの一部として、異種構造部がマトリックス中に分散して適度に存在しており、優れた平坦部耐食性および加工部耐食性を示した。
【０１３１】
比較例の化成処理鋼板Ｎｏ．２０は、炭酸ジルコニウムアンモニウムを含む化成処理液を用いることにより緻密な化成処理皮膜が形成されているが、化成処理皮膜中に異種構造部を含まないため、加工部耐食性に劣る。
【０１３２】
比較例の化成処理鋼板Ｎｏ．２１では、製造条件Ｎｏ．１８における乾燥速度が速すぎることにより、化成処理皮膜（少なくともＸＰＳにて測定される化成処理皮膜の表層）がＺｒのリン酸塩によって形成されており、Ｚｒの基本構造部が形成されなかった。この場合、α値の算出に用いたＹは、ＸＰＳ測定により算出した、化成処理皮膜中に含まれる４族金属の中で、アニオン種であるリン酸と結合している４族金属の原子比率を表している。
【０１３３】
一方で、比較例の化成処理鋼板Ｎｏ．２２では、製造条件Ｎｏ．１９における乾燥速度が遅すぎることにより、化成処理皮膜中（少なくともＸＰＳにて測定される化成処理皮膜の表層）に異種構造部が形成されなかった。この場合、ＧＤＳによってＺｒだけでなくＰが検出されることから、Ｐは、異種構造部以外の何らかの形で化成処理皮膜中に含まれると考えられる。
【０１３４】
比較例の化成処理鋼板Ｎｏ．２５〜２７では、セットリングタイム、昇温時間、および到達板温のいずれかが不適な条件であったことにより、化成処理皮膜中に異種構造部が形成されなかった。例えば、Ｐが、異種構造部を形成することなく、Ｚｎ系めっき層直上の反応層に濃縮されたと考えられる。
【０１３５】
上記のように、特定４族金属オキソ酸塩と、特定のオキソ酸を含む塩との両方を含む化成処理液を用いて化成処理皮膜を作製するに際して、成膜条件が非常に敏感に影響を及ぼすことがわかる。セットリングタイム、昇温時間、および到達板温等の成膜条件を適正な範囲とすることによって、異種構造部がマトリックス中に分散して適度に存在する化成処理皮膜を有する化成処理鋼板を得ることができる。
【０１３６】
次に、表１のめっきＮｏ．２〜１４に示す各Ｚｎめっき鋼板を用いた以外は、上記と同様にして化成処理鋼板Ｎｏ．３１〜４３を作製した。表４は、化成処理鋼板Ｎｏ．３１〜４３の皮膜組成、物性および化成処理鋼板の耐食性について示す表である。
【０１３７】
【表４】
2020204089.tif 000006
【０１３８】
実施例の化成処理鋼板Ｎｏ．３１〜４４においても同様に、金属酸化物ポリマーによって形成されたマトリックスの一部として、異種構造部がマトリックス中に分散して適度に存在しており、優れた平坦部耐食性および加工部耐食性を示した。
【０１３９】
また、表１のめっきＮｏ．１に示すＺｎ系めっき鋼板を用い、化成処理液に用いる４族化合物として硫酸ジルコニウムまたは硝酸ジルコニウムを、５族金属オキソ酸塩としてモリブデン酸アンモニウムを、６族金属オキソ酸塩として五酸化バナジウムを、１族含有化合物として硫酸ナトリウム、硝酸カリウム、またはピロリン酸ナトリウムを用いた以外は、上記と同様にして化成処理鋼板Ｎｏ．５１〜６４を作製した。化成処理鋼板Ｎｏ．５３〜５５、５９、６０は、化成処理液にリン酸水素二アンモニウムを添加した。表５は、化成処理鋼板Ｎｏ．５１〜６４の皮膜組成、物性および化成処理鋼板の耐食性に関する表である。
【０１４０】
【表５】
2020204089.tif 000007
【０１４１】
化成処理鋼板Ｎｏ．５１、５２では、異種構造部としてのＺｒの硫酸塩またはＺｒの硝酸塩がマトリックス中に分散して存在し、高い加工部耐食性を示した。
【０１４２】
化成処理鋼板Ｎｏ．５３〜５５およびＮｏ．５９、６０において、バナジン酸塩またはモリブデン酸塩は、第１の異種構造部または第２の異種構造部として、化成処理鋼板に含まれると考えられる。その結果、化成処理鋼板Ｎｏ．５３〜５５およびＮｏ．５９、６０では、高い加工部耐食性を示すとともに、非常に高い平坦部耐食性を示した。
【０１４３】
化成処理鋼板Ｎｏ．５６〜５８では、異種構造部がマトリックス中に分散した構造を有するだけでなく、化成処理皮膜中に１族金属を含むことによって、非常に高い加工部耐食性を示した。
【０１４４】
化成処理鋼板Ｎｏ．６１〜６３では、バナジン酸またはモリブデン酸がＺｒと結合して第１の異種構造部を形成していると考えられる。これにより、非常に高い平坦部耐食性を示した。
【０１４５】
化成処理鋼板Ｎｏ．６４では、リン酸塩、バナジン酸塩、およびモリブデン酸塩が第１の異種構造部または第２の異種構造部として化成処理皮膜中に含まれるとともに、化成処理皮膜中に１族金属が含まれることによって、非常に高い平坦部耐食性かつ非常に高い加工部耐食性を示した。
【符号の説明】
【０１４６】
１  化成処理鋼板
１０  Ｚｎ系めっき鋼板
１１  基材鋼板
１２  Ｚｎ系めっき層
２０  化成処理皮膜
【図１】
2020204089.tif 000008
【図２】
2020204089.tif 000009
【図３】
2020204089.tif 000010
【図４】
2020204089.tif 000011
【図５】
2020204089.tif 000012